СПЛАВ НА ОСНОВЕ НИКЕЛЯ
ALLOY ON BASIS OF NICKEL

Изобретение относится к области металлургии, в частности к составам сплавов на основе никеля, которые могут быть использованы в транспортном машиностроении.
Известен сплав на основе никеля, содержащий, мас.%: хром 5,0-25,0; молибден 0,001-5,0; вольфрам 0,001-5,0; титан 0,001-2,0; кремний 0,001-2,0; алюминий 0,001-2,0; ниобий 0,001-5,0; никель - остальное [1].
Задачей изобретения является повышение прочности сплава на основе никеля.
Технический результат достигается тем, что сплав на основе никеля, содержащий хром, молибден, вольфрам, титан, кремний, алюминий, ниобий, дополнительно включает рений при следующем соотношении компонентов, мас.%: хром 12,0-14,0; молибден 4,0-5,0; вольфрам 5,5-6,5; титан 0,1-0,2; кремний 0,1-0,2; алюминий 0,2-0,3; ниобий 6,0-7,0; рений 0,6-0,8; никель - остальное.
В таблице приведены составы сплава на основе никеля.
Таблица
Компоненты
Содержание, мас.% в составах
1
2
3
Хром
12,0
13,0
14,0
Молибден
5,0
4,5
4,0
Вольфрам
5,5
6,0
6,5
Титан
0,2
0,15
0,1
Кремний
0,1
0,15
0,2
Алюминий
0,3
0,25
0,2
Ниобий
6,0
6,5
7,0
Рений
0,6
0,7
0,8
Никель
остальное
остальное
остальное
Предел прочности при растяжении, кгс/мм<sup>2</sup>
~130
~130
~130
В сплаве компоненты проявляют себя следующим образом. Хром способствует повышению твердости и износостойкости сплава. Присутствуя в твердом растворе, молибден повышает энергию активации самодиффузии хрома в сплаве. Вольфрам распределяется по осям дендритов, тогда как молибден и ниобий имеют тенденцию к распределению по границам зерен. Введение титана при добавке алюминия увеличивает сопротивление сплава пластической деформации. Рений увеличивает пластичность сплава, препятствует развитию трещин. Кремний способствует измельчению зерна.
Сплав подвергают термообработке: закалка с 1220+10°С, выдержка 4-6 часов, охлаждение на воздухе, старение при 950+10°С, выдержка 8 часов, охлаждение на воздухе.
Источники информации
1. JP 2004010944, 2004.